(57)【要約】【課題】耐候性、水蒸気遮断性、電気絶縁性、機械的強度、意匠性等の諸特性に優れ、特に長期的な性能劣化を最小限に抑えた、低コストで安全な太陽電池用バックシートおよびそれを用いた太陽電池モジュールを提供する。【解決手段】着色された耐加水分解性樹脂フィルム、水蒸気バリア性フィルムおよび電気絶縁性を有するポリエステルフィルムをこの順で積層して、一体化されてなることを特徴とする太陽電池用バックシートおよびそれを用いた太陽電池モジュール。【選択図】図１
2010272833.tif 000002
【特許請求の範囲】
【請求項１】
着色された耐加水分解性樹脂フィルム、水蒸気バリア性フィルムおよび電気絶縁性を有するポリエステルフィルムをこの順で積層して、一体化されてなることを特徴とする太陽電池用バックシート。
【請求項２】
前記着色された耐加水分解性樹脂フィルムが、白色、黒色、青色から選ばれた色相に着色されたことを特徴とする請求項１に記載の太陽電池用バックシート。
【請求項３】
前記着色された耐加水分解性樹脂フィルムが、白色、黒色、青色から選ばれた着色剤を塗布および／または練りこんだことを特徴とする請求項２に記載の太陽電池用バックシート。
【請求項４】
前記耐加水分解性樹脂フィルムが、ポリエチレンテレフタレートフィルムであることを特徴とする請求項１に記載の太陽電池用バックシート。
【請求項５】
前記ポリエチレンテレフタレートが、オリゴマー含有量が０．８％重量以下であることを特徴とする請求項４に記載の太陽電池用バックシート。
【請求項６】
前記水蒸気バリア性フィルムが、樹脂フィルムに金属酸化物からなる薄膜層を設けた樹脂フィルムおよび／またはアルミニウム箔であることを特徴とする請求項１に記載の太陽電池用バックシート。
【請求項７】
前記金属酸化物からなる薄膜層を設けた樹脂フィルムの金属酸化物が、酸化シリコン、酸化アルミニウム、酸化チタン、酸化マグネシウム、酸化ジルコニウム、酸化亜鉛、酸化錫からなる群より選ばれた１種以上の金属酸化物を含む組成物であることを特徴とする請求項６に記載の太陽電池用バックシート。
【請求項８】
前記金属酸化物が、酸化シリコンおよび／または酸化アルミニウムであることを特徴とする請求項７に記載の太陽電池用バックシート。
【請求項９】
前記金属酸化物からなる薄膜層を設けた樹脂フィルムが、ポリエチレンテレフタレートフィルムであることを特徴とする請求項６に記載の太陽電池用バックシート。
【請求項１０】
前記水蒸気バリア性フィルムが、アルミニウム箔であることを特徴とする請求項６に記載の太陽電池用バックシート。
【請求項１１】
電気絶縁性を有するポリエステルフィルムが、ポリエチレンテレフタレートフィルムであることを特徴とする請求項１に記載の太陽電池用バックシート。
【請求項１２】
前記着色された耐加水分解性樹脂フィルム、水蒸気バリア性フィルムおよび電気絶縁性を有するポリエステルフィルムを、この順で積層し、接着剤にて一体化したことを特徴とする請求項１に記載の太陽電池用バックシート。
【請求項１３】
請求項１〜１２のいずれかに記載の太陽電池用バックシートを使用したことを特徴とする太陽電池モジュール。
【発明の詳細な説明】
【発明の詳細な説明】
【産業上の利用分野】
【０００１】本発明は、太陽電池用バックシート並びにそのバックシートを用いた太陽電池モジュールに関し、さらに詳しくは、耐候性、水蒸気遮断性、電気絶縁性、機械的強度、意匠性等の諸特性に優れ、特に長期的な性能劣化を最小限に抑えた、低コストで安全な太陽電池用バックシートおよびそれを用いた太陽電池モジュールに関わるものである。
【背景技術】
【０００２】近年、環境問題に対する意識の高まりから、クリ−ンなエネルギ−源としての太陽電池が注目されている。一般に、太陽電池モジュ−ルは、例えば、結晶シリコン太陽電池セル、アモルファスシリコン太陽電池セル等を製造し、表面ガラス板、封止樹脂、太陽電池セル、およびバックシートを、積層し、真空吸引して加熱圧着するラミネ−ション法等を利用して製造されている。
太陽電池モジュ−ルを構成するバックシ−トとしては、現在、強度に優れたプラスチック基材等が、最も一般的に使用されている。而して、一般に、太陽電池モジュ−ルを構成するバックシ−トとしては、強度に優れ、かつ、耐候性、耐熱性、耐水性、耐光性、耐薬品性、光反射性、意匠性等の諸特性に優れ、特に、水分、酸素等の侵入を防止する防湿性に優れ、極めて耐久性に富み、その保護能力性が高いことが必要とされている。
また、建築分野での適用では、太陽電池モジュールの意匠性が重要視され、既建築物とのバランスの上に立った白、黒、青色等への種々の色彩への着色が太陽電池を構成するバックシートに求められている。【０００３】従来、着色されたバックシートとしては、図６のように、着色樹脂フィルム１２１、ガスバリア性樹脂フィルム１２２および耐加水分解性樹脂フィルム１２３を、接着剤１２４で貼り合わせた構成が提案されている（特許文献１参照）。【０００４】従来技術は、着色樹脂フィルムの樹脂フィルムとして、通常のポリエチレンテレフタレートフィルムが用いられている。そして、着色樹脂シートは、バックシートの最外側に位置し、太陽電池モジュールを作製するに際し、封止樹脂層と直接接触する。而して、封止樹脂は、通常、エチレン・酢酸ビニル共重合体（ＥＶＡ）であり、長期間の使用において、劣化し、微量のガス、例えば酢酸が発生する。この発生ガスは着色樹脂フィルムを劣化させ、バックシートの電気的特性、機械的特性、熱的特性等が低下し、ひいては太陽電池モジュールの長期の信頼性が低下する恐れがある。また、色相や色の濃さが変化する恐れがある。【０００５】以下に、特許文献を記す。
【特許文献１】特開２００２−１００７８８号公報
【発明が解決しようとする課題】
【０００６】本発明は、上記の技術的背景に基づく問題点を解決するためになされたものであって、耐候性、水蒸気遮断性、電気絶縁性、機械的強度、意匠性等の諸特性に優れ、特に長期的な性能劣化を最小限に抑えた、低コストで安全な太陽電池用バックシートおよびそれを用いた太陽電池モジュールを提供することを目的とする。
【０００７】すなわち、本発明は、着色された耐加水分解性樹脂フィルム、水蒸気バリア性フィルムおよび電気絶縁性を有するポリエステルフィルムをこの順で積層して、一体化されてなることを特徴とする太陽電池用バックシートおよびそれを用いた太陽電池モジュール提供するものである。封止樹脂層と接触する最外層の着色樹脂フィルムにおいて、耐加水分解性樹脂フィルムを用いることで、長期の使用における劣化や色相の変化を防止でき、バックシート、ひいては太陽電池モジュールの長期信頼性が低下することがない。また、意匠性を損なうことがない。
【課題を解決するための手段】
【０００８】本発明は、かかる課題を解決するために、次の手段を採用するものである。
すなわち、
請求項１に係る発明は、
着色された耐加水分解性樹脂フィルム、水蒸気バリア性フィルムおよび電気絶縁性を有するポリエステルフィルムをこの順で積層して、一体化されてなることを特徴とする太陽電池用バックシートである。
【０００９】請求項２に係る発明は、
前記着色された耐加水分解性樹脂フィルムが、白色、黒色、青色から選ばれた色相に着色されたことを特徴とする請求項１に記載の太陽電池用バックシートである。
【００１０】請求項３に係る発明は、
前記着色された耐加水分解性樹脂フィルムが、白色、黒色、青色から選ばれた着色剤を塗布および／または練りこんだことを特徴とする請求項２に記載の太陽電池用バックシートである。
【００１１】請求項４に係る発明は、
前記耐加水分解性樹脂フィルムが、ポリエチレンテレフタレートフィルムであることを特徴とする請求項１に記載の太陽電池用バックシートである。
【００１２】請求項５に係る発明は、
前記ポリエチレンテレフタレートが、オリゴマー含有量が０．８重量％以下であることを特徴とする請求項４に記載の太陽電池用バックシートである。
【００１３】請求項６に係る発明は、
前記水蒸気バリア性フィルムが、樹脂フィルムに金属酸化物からなる薄膜層を設けた樹脂フィルムおよび／またはアルミニウム箔であることを特徴とする請求項１に記載の太陽電池用バックシートである。
【００１４】請求項７に係る発明は、
前記金属酸化物からなる薄膜層の金属酸化物が、酸化シリコン、酸化アルミニウム、酸化チタン、酸化マグネシウム、酸化ジルコニウム、酸化亜鉛、酸化錫からなる群より選ばれた１種以上の金属酸化物を含む組成物であることを特徴とする請求項６に記載の太陽電池用バックシートである。
【００１５】請求項８に係る発明は、
前記金属酸化物が、酸化シリコンおよび／または酸化アルミニウムであることを特徴とする請求項７に記載の太陽電池用バックシートである。
【００１６】請求項９に係る発明は、
前記金属酸化物からなる薄膜層を設けた樹脂フィルムが、ポリエチレンテレフタレートフィルムであることを特徴とする請求項６に記載の太陽電池用バックシートである。
【００１７】請求項１０に係る発明は、
前記水蒸気バリア性フィルムが、アルミニウム箔であることを特徴とする請求項６に記載の太陽電池用バックシートである。
【００１８】請求項１１に係る発明は、
電気絶縁性を有するポリエステルフィルムが、ポリエチレンテレフタレートフィルムであることを特徴とする請求項１に記載の太陽電池用バックシートである。
【００１９】請求項１２に係る発明は、
前記着色された耐加水分解性樹脂フィルム、水蒸気バリア性フィルムおよび電気絶縁性を有するポリエステルフィルムを、この順で積層し、接着剤にて一体化したことを特徴とする請求項１に記載の太陽電池用バックシートである。
【００２０】請求項１３に係る発明は、
請求項１〜１２のいずれかに記載の太陽電池用バックシートを使用したことを特徴とする太陽電池モジュールである。
【００２１】本発明の太陽電池用バックシートを構成する着色された耐加水分解性樹脂フィルムは、白色、黒色、青色から選ばれた色相に着色される。色相は目的によって異なり、入射光の反射・再利用を目的とするときは白色である。また、屋根材としての意匠性、装飾性等を重視するときは黒色あるいは青色である。
【００２２】白色樹脂フィルムに用いられる白色顔料としては、酸化チタン、硫酸バリウム、酸化珪素、酸化アルミニウム、酸化マグネシウム、炭酸カルシウム、カオリン、タルク等の無機フィラー、架橋ポリスチレン樹脂、架橋アクリル樹脂、尿素樹脂、メラミン樹脂等の有機フィラーがある。
【００２３】黒色樹脂フィルムに用いられる黒色顔料としては、カ−ボンブラック（チャンネルまたはファ−ネス）、黒色酸化鉄、その他の黒色顔料等である。本発明において、黒色樹脂フィルムは、茶色系あるいは褐色系の黒色、灰色系の黒色等の黒色味を帯びた黒色層でもよい。
【００２４】青色樹脂フィルムに用いられる青色顔料としては、ウルトラマリン、コバルトブルー、プルシアンブルー、ターコイズブルー、マンガニーズブルー、フタロシアニンブルー等がある。また、色相を調整するために、他の色の顔料を併用してもよい。
【００２５】着色樹脂フィルムに用いられる白色、黒色および青色着色剤の使用量は、樹脂１００重量部に対して０．１〜１５重量部である。
【００２６】本発明の太陽電池用バックシートを構成する着色された耐加水分解性樹脂フィルムの樹脂は、耐候性、耐水性、電気的特性、機械的特性、熱的特性等に優れた耐加水分解性ポリエステルが好適である。
【００２７】本発明の耐加水分解性樹脂フィルムは、ポリエステルフィルムである。本発明におけるポリエステルとは、ジカルボン酸誘導体とジオール誘導体との重縮合体であるポリエステル樹脂を含み、例えばポリエチレンテレフタレート、ポリプロピレンテレフタレート、ポリブチレンテレフタレート、ポリエチレン−２，６−ナフタレートなどを用いることができる。
【００２８】これらポリエステルのなかでも、特にポリエチレンテレフタレートが、機械的性質、熱的性質、電気的性質などに優れているため、本発明の耐加水分解性樹脂として、好んで用いられる。また、機械特性と生産性の上から問題ない範囲内であれば、滑り剤、着色剤、帯電防止剤、低密度化剤などの添加剤が添加されていてもよい。
【００２９】通常のポリエチレンテレフタレートは、エチレングリコールとテレフタル酸を縮合重合させたいわゆるポリマーであり、モノマーとポリマーの中間体であるオリゴマーが１．６〜２重量％含まれている。ここでオリゴマーとは構造単位の繰返しの数（重合度）が２から２０程度の低重合体である。オリゴマーの含有量は、核磁気共鳴（Ｎｕｃｌｅａｒ  Ｍａｇｎｅｔｉｃ  Ｒｅｓｏｎａｎｃｅ：ＮＭＲ）等の手段を利用して知ることができる。これに対して本発明で使用する耐加水分解性樹脂は、重合反応が高度に進んで、オリゴマー含有量が０．８重量％以下の樹脂となっている。重合反応が進んでオリゴマー含有量が０．８重量％以下と低くなれば、耐加水分解性に優れた、すなわち、長期の使用にさいして、機械的性質、熱的性質、電気的性質等が優れた安定した樹脂シートとすることができる。
【００３０】着色剤は樹脂、溶剤、粘度調整剤等ともに組成物とされ、ベタ刷りによりポリエチレンテレフタレートフィルムフイルムの片面に着色層が形成される。ベタ刷り手段は、公知のロールコーティング法、スクリ−ン印刷法、グラビア印刷法、ダイコーティング法、ディッピング法、スプレー法等、いかなるものを使用してもよい。
【００３１】着色剤は、あらかじめフィルム化のためのポリエチレンテレフタレート樹脂組成物（ペレット）に添加することで、押出成形等により、着色剤がフィルム全体に均一に練り込まれた着色樹脂フィルムを形成することもできる。
【００３２】本発明の太陽電池用バックシートを構成する水蒸気バリア性フィルムは、金属酸化物からなる薄膜層を設けた樹脂フィルムおよび／またはアルミニウム箔であり、太陽電池モジュールに対して優れた水蒸気遮断効果を発揮するものである。
【００３３】金属酸化物からなる薄膜層を設けた樹脂フィルムにおいて、金属酸化物としては、透明性を有しかつ水蒸気バリア性を有するものであればよく、酸化シリコン、酸化アルミニウム、酸化チタン、酸化マグネシウム、酸化ジルコニウム、酸化亜鉛、酸化錫からなる群より選ばれた１種以上が利用できる。これらの金属酸化物は単体でも良いし、複合酸化物となっていても良い。
【００３４】金属酸化物としては、上記の酸化シリコン、酸化アルミニウム、酸化チタン、酸化マグネシウム、酸化ジルコニウム、酸化亜鉛、酸化錫からなる群より選ばれた１種以上が利用できるが、薄膜層の形成のしやすさ、水蒸気遮断性能などより、酸化シリコンおよび／または酸化アルミニウムが好んで用いられる。
【００３５】金属酸化物薄膜層の厚さは、用いられる金属酸化物の種類、構成により異なるが、一般的には５〜３００ｎｍの範囲内が望ましい。膜厚が５ｎｍ未満であると均一な膜が得られないことや膜厚が十分ではないことがあり、水蒸気遮断効果を十分に果たすことができない場合がある。また、膜厚が３００ｎｍを越える場合は金属酸化物薄膜層に可撓性を保持させることができず、成膜後に折り曲げ、引っ張りなどの外的要因により、金属酸化物薄膜層に亀裂を生じるおそれがある。好ましくは、１０〜１５０ｎｍの範囲内である。
【００３６】金属酸化物からなる薄膜層を設けた樹脂フィルムにおいて、樹脂はポリエステルである。なかでも、特にポリエチレンテレフタレートが、機械的性質、熱的性質、電気的性質などに優れているため、好んで用いられる。また、機械特性と生産性の上から問題ない範囲内であれば、滑り剤、着色剤、帯電防止剤、低密度化剤などの添加剤が添加されていてもよい。
【００３７】樹脂フィルム上に金属酸化物薄膜層を形成するには、真空蒸着法、スパッタリング法、イオンプレ−ティング法、各種ＣＶＤ法等公知の方法やメッキ法等、いずれも可能であるが、真空蒸着法、スパッタリング法、ＣＶＤ法等が好んで用いられる。
【００３８】また、樹脂フィルム上に金属酸化物薄膜層を形成するには、水溶性高分子と１種以上の金属アルコキシド及び／又はその加水分解物からなる溶液を塗布してもよい。前記金属アルコキシドとしては、テトラエトキシシラン、トリイソプロポキシアルミニウム、またはこれらの混合物等が好んで用いられる。
【００３９】前記の溶液の塗布方法は、ロールコーティング法、スクリ−ン印刷法、グラビア印刷法、ダイコーティング法、ディッピング法、スプレー法等の従来公知の手段を用いることができる。
【００４０】水蒸気バリア性フィルムとしては、アルミニウム箔も用いられる。アルミニウム箔の材質としては、アルミニウムまたはアルミニウム合金があげられ、アルミニウム−鉄系合金（軟質材）が好ましい。アルミニウム−鉄系合金における鉄含有量としては、０．３重量％以上、９．０重量％以下が好ましい。この鉄含有量が０．３重量％未満の場合は、ピンホールが発生する恐れがあり、逆に、鉄含有量が９．０重量％を超える場合は、柔軟性が阻害され、加工性が低下するおそれがある。また、アルミニウム箔の材料としては、しわやピンホールを防止する観点から焼きなまし処理を行った柔軟性アルミニウムが好ましい。
【００４１】アルミニウム箔の厚さは９μｍ以上、２５μｍ以下が好ましい。アルミニウム箔の厚さが９μｍ未満の場合は、加工の際にアルミニウム箔の破断が起きやすくなり、またピンホール等に起因して水蒸気バリア性が低下するおそれがある。一方、アルミニウム箔の厚さが２５μｍを超える場合は、加工のさいにクラック等が発生するおそれがあり、また、太陽電池用バックシートの厚さや重量が増大して、薄型軽量化の流れに反することになる。
【００４２】アルミニウム箔の表面には、溶解、腐食を防止する観点から例えばクロメート処理、リン酸塩処理、潤滑性樹脂被覆処理等の表面処理が施されてもよく、接着性を促進する観点からカップリング処理等が施されてもよい。
【００４３】水蒸気バリア性フィルムとしては、樹脂フィルムに金属酸化物からなる薄膜層を設けた樹脂フィルムと、アルミニウム箔を併用してもよい。
【００４４】本発明の太陽電池用バックシートを構成する電気絶縁性を有するポリエステルフィルムは、特にポリエチレンテレフタレートフィルムが好ましい。
【００４５】太陽電池モジュールに用いられる太陽電池用バックシートは、実用化に
2010272833.tif 000003
ｓ  Ｖｅｒｅｉｎ）の部分放電電圧（ＶＤＣ）試験の認証を得ることが求められる。太陽電池用バックシートを構成する電気絶縁性を有するポリエチレンテレフタレートフィルムの設計電圧は、最大許容電位傾度から決められる。
【００４６】水蒸気バリア性フィルムが金属酸化物からなる薄膜層を設けた樹脂フィルムの場合は、ポリエチレンテレフタレートフィルムの最大許容電位傾度は４．０４ＶＤＣ／μｍである。而して、バックシートの総厚みは、部分放電電圧が２５０ＶＤＣの場合は６２μｍ、１０００ＶＤＣの場合は２５０μｍが必要である。
【００４７】水蒸気バリア性フィルムがアルミニウム箔の場合は、ポリエチレンテレフタレートフィルムの最大許容電位傾度は４．３３ＶＤＣ／μｍである。
而して、バックシートの総厚みは、部分放電電圧が１０００ＶＤＣの場合は２３０μｍが必要である。
【００４８】本発明の太陽電池用バックシートを構成する電気絶縁性を有するポリエチレンテレフタレートフィルムの厚みは５０μｍ以上、３００μｍ以下の範囲で設定される。
【００４９】ポリエチレンテレフタレートフィルムの厚みを５０μｍ以上とすることで、電気絶縁性が向上し、太陽電池のシステム電圧１０００Ｖに対応できる電気絶縁性の代表的特性である部分放電電圧として１０００ＶＤＣ以上を満たす太陽電池用バックシ−トが得られる。フィルム厚みが５０μｍ未満では、部分放電電圧１０００ＶＤＣをクリアできない。フィルム厚みが３００μｍを超えると、太陽電池モジュール製造時の作業性が悪く、また封止樹脂、例えば、エチレン−酢酸ビニル共重合体樹脂との接着不良等の不具合を生じる。
【００５０】本発明の太陽電池用バックシートにおいて、着色された耐加水分解性樹脂フィルム、水蒸気バリア性フィルムおよび電気絶縁性を有するポリエステルフィルムは、この順で積層し、接着剤で貼り合わせて一体化されて、太陽電池用バックシートとなる。本発明の太陽電池用バックシートの構成は図１である。バックシート１は、着色された耐加水分解性樹脂フィルム２、水蒸気バリア性フィルム３および電気絶縁性を有するポリエステルフィルム４からなり、接着剤層５によって積層・一体化される。
【００５１】積層・一体化の方法としては、本発明のバックシートを構成する各フィルムに接着剤を塗布し、重ね合せ、加圧あるいは、加熱下で接着する方法などを用いることができる。
【００５２】接着に用いられる接着剤として代表的なものは、アクリル樹脂、ウレタン樹脂、エポキシ樹脂、ポリエステル樹脂，ポリアミド、フェノール、ポリオレフィン、アイオノマー、エチレン酢ビ共重合体、ポリビニルアセタールなどがあげられるが、必ずしもこれらには限定さるものではない。
【００５３】さらに、接着剤としては、ポリオール成分とイソシアネート成分の、通常は各々の溶剤溶液からなる２液硬化型ポリウレタン樹脂が用いられる。
この場合、ポリオール成分としては、アルキッド樹脂、アクリル樹脂、ポリビニールアルコール等が、イソシアネート成分としては、各種のイソシアネート樹脂等が用いられる。
【００５４】接着剤の厚みは、接着力、水蒸気遮断性等の点で１〜１０μｍが好ましい。また、接着剤の塗布に際しては、ロールコーティング法、スクリ−ン印刷法、グラビア印刷法、ダイコーティング法、ディッピング法、スプレー法等の従来公知の手段を用いることができる。
【００５５】本発明の太陽電池用バックシートにおいて、バックシートと封止樹脂（通常、エチレン・酢酸ビニル共重合体）シートとの接着性を強固にするために易接着処理層を設けることができる。図３の６が易接着処理層であり、電気絶縁性を有するポリエステルフィルム４の片側に設けられる。
【００５６】易接着剤としては、ポリウレタン系、ポリエステル系、アクリル系等の熱可塑性樹脂を主成分として含有することが好ましい。これらは常温下でほとんどタック性を有さないものであり、加熱時においてタック性を有するものであればよい。したがって、ガラス転移点が２０〜１００℃の範囲内にあることが好ましい。ガラス転移点が２０℃未満の場合には、易接着処理層が常温においてタック性を有しやすく、易接着処理層と易接着処理層を重ね合わせた際に接着してしまう場合があり、取扱性に問題を生じる。１００℃を超える場合は、接着性が減少する恐れや、易接着処理層が脆くなって密着性が保てなくなる場合がある。
【００５７】易接着処理層の厚さは０．１〜１μｍであることが好ましい。０．１μｍ未満では易接着処理層を施したバックシートと封止樹脂との接着力が不十分になる恐れがある。１μｍを超えるとニュートンリングが発生しやすくなる場合があり、光透過率が減少する恐れがある。
【００５８】易接着処理層の形成には、ロールコーティング法、スクリ−ン印刷法、グラビア印刷法、ダイコーティング法、ディッピング法、スプレー法等の従来公知の手段を用いることができる。
【００５９】本発明の太陽電池用バックシートにおいて、水蒸気透過率が、温度４０℃、湿度９０％において厚さ１００μｍ換算で、０．３ｇ／ｍ２・２４ｈｒ以下であることが望ましい。０．３ｇ／ｍ２・２４ｈｒよりも多くの水蒸気を通してしまうと、ポリエチレンテレフタレートフィルムの加水分解を促進し、強度、伸度ともに低下し、劣化して、脆くなってしまう等、太陽電池モジュールのトラブルとなる。また、水蒸気が太陽電池モジュール内の回路にまで入り込み、回路がショートするなどの不具合が生じる。
【００６０】本発明の太陽電池用バックシートにおいて、温度８５℃、湿度８５％の環境下において、３０００時間処理後の伸度保持率が５０％以上であることが望ましい。温度８５℃、湿度８５％の環境下における３０００時間のエージングは、太陽電池用バックシートとして、屋外暴露状態で２０年間相当の耐加水分解性を検査する試験の一つである。この条件で試験した時の伸度が、５０％未満であれば、バックシートの劣化が著しく、バックシートとしての役目を果たさない。
【００６１】本発明の太陽電池用バックシートにおいて、温度８５℃、湿度８５％の環境下において、３０００時間処理後の交流全面耐電圧が２０００Ｖ／ｍｉｌ以上であることが望ましい。交流全面耐電圧が２０００Ｖ／ｍｉｌ未満の時は、バックシートの電気絶縁性が不十分で、バックシートとしての役目を果たさない。
【発明を実施するための形態】
【実施例】
【００６２】本発明の太陽電池用バックシートの実施態様を図１、図２、図３および図４に、本発明のバックシートを用いた太陽電池モジュールの実施態様を図５に示す。また、従来の太陽電池用バックシートの実施態様を図６に示す。【００６３】図１は本発明の太陽電池用バックシートの断面図である。２は着色された耐加水分解性樹脂フィルム、３は水蒸気バリア性フィルム、４は電気絶縁性を有するポリエステルフィルムであり、この順に積層して、接着剤層５にて一体化される。【００６４】図２は本発明の太陽電池用バックシートの他の一例の断面図である。２は着色された耐加水分解性樹脂フィルム、３は水蒸気バリア性フィルム、４は電気絶縁性を有するポリエステルフィルムであり、この順に積層して、接着剤層５にて一体化される。着色された耐加水分解性樹脂フィルム２は、耐加水分解性樹脂フィルム２１に着色層２２を設けることで作製される。【００６５】図３は本発明の太陽電池用バックシートの他の一例の断面図である。２は着色された耐加水分解性樹脂フィルム、３は水蒸気バリア性フィルム、４は電気絶縁性を有するポリエステルフィルムであり、この順に積層して、接着剤層５にて一体化される。水蒸気バリア性フィルム３は、樹脂フィルム３１に金属酸化物からなる薄膜層３２を設けることで作製される。【００６６】図４は本発明の太陽電池用バックシートの他の一例の断面図である。２は着色された耐加水分解性樹脂フィルム、３は水蒸気バリア性フィルム、４は電気絶縁性を有するポリエステルフィルムであり、この順に積層して、接着剤層５にて一体化される。さらに、電気絶縁性を有するポリエステルフィルム４の片面に易接着処理層６が設けられる。これにより、バックシートと封止樹脂シートとの接着強度が増大する。【００６７】図５は本発明の太陽電池用バックシート１を用いた太陽電池モジュール７の断面図である。表面保護板であるガラス板８、エチレン・酢酸ビニル共重合体からなる封止樹脂シート９、予め配線１０を配設した太陽電池セル１１および本発明の太陽電池用バックシ−ト１を順次積層し、真空吸引等により一体化した後、加熱圧着成形により一体成形する。【００６８】図６は、従来の太陽電池用バックシートの断面図である。１２１は着色樹脂フィルム、１２２はガスバリア性樹脂フィルム、１２３は耐加水分解性樹脂フィルムであり、この順に積層して、接着剤層１２４にて一体化される。
【発明の効果】
【００６９】本発明によれば、耐候性、水蒸気遮断性、電気絶縁性、機械的強度、意匠性等の諸特性に優れ、特に長期的な性能劣化を最小限に抑えた、低コストで安全な太陽電池用バックシートおよびそれを用いた太陽電池モジュールを提供することができる。
【００７０】本発明によれば、封止樹脂層と接触する最外層の着色樹脂フィルムにおいて、耐加水分解性樹脂フィルムを用いることで、長期の使用における劣化が防止でき、バックシート、ひいては太陽電池モジュールの長期信頼性が低下することを防止できる。また、長期の使用において色相や色の濃さが変化するのを防止できる。
【００７１】本発明によれば、軽量で優れた耐水性や耐電圧性を具備し、意匠性に優れ、安価な太陽電池用バックシートが得られる。したがって、本発明のバックシ−トを用いた太陽電池モジュールは一般住宅用の屋根材と一体化して太陽電池モジュールとした場合に、軽量で耐久性に優れ、かつ、電力変換効率が高く、しかも、安価な太陽電池モジュールとすることができる。
【図面の簡単な説明】
【図１】本発明の太陽電池用バックシートの一例を示す断面図である。
【図２】本発明の太陽電池用バックシートの他の一例を示す断面図である。
【図３】本発明の太陽電池用バックシートの他の一例を示す断面図である。
【図４】本発明の太陽電池用バックシートの他の一例を示す断面図である。
【図５】本発明の太陽電池用バックシートを用いた太陽電池モジュールの断面図である。
【図６】従来の太陽電池用バックシートの一例を示す断面図である。
【符号の説明】１  バックシート
２  着色された耐加水分解性樹脂フィルム
２１  耐加水分解性樹脂フィルム
２２  着色層
３  水蒸気バリア性フィルム
３１  樹脂フィルム
３２  水蒸気バリア性層
４  電気絶縁性を有するポリエステルフィルム
５  接着剤層
６  易接着処理層
７  太陽電池モジュール
８  ガラス板
９  封止樹脂シート
１０  配線
１１  太陽電池セル
１２  従来の太陽電池用バックシート
１２１  着色樹脂フィルム
１２２  水蒸気バリア性フィルム
１２３  耐加水分解性樹脂フィルム
１２４  接着剤層
【図１】
2010272833.tif 000004
【図２】
2010272833.tif 000005
【図３】
2010272833.tif 000006
【図４】
2010272833.tif 000007
【図５】
2010272833.tif 000008
【図６】
2010272833.tif 000009